(57)【要約】  本発明の耐熱性接結２重織物は、経糸と緯糸からなる上下２層の地組織層(10,20)と、上下２層の地組織層(10,20)間を接結糸(1a,1b)で連結し、上下２層の地組織層(10,20)のうち少なくとも１層は耐熱性繊維糸で構成し、接結糸(1a,1b)はループを含む意匠撚糸で構成する。本発明の衣類は、前記耐熱性接結２重織物を一部又は全部に含む衣類であって、前記耐熱性繊維糸で構成された地組織層を表面側に配置する。本発明の手袋は、前記耐熱性接結２重織物を把持面に一体化した手袋であって、前記耐熱性繊維糸で構成された地組織層を表面側に配置する。これにより、断熱性、耐熱性、防炎性、難燃性、防護性の高い耐熱性接結２重織物とこれを用いた衣類及び耐熱手袋を提供する。
2008075505.tif 000002
【特許請求の範囲】
【請求項１】
経糸と緯糸からなる上下２層の地組織層と、前記上下２層の地組織層間を接結糸で連結した接結２重織物であって、
前記上下２層の地組織層のうち少なくとも１層は耐熱性繊維糸で構成し、
前記接結糸はループを含む意匠撚糸であることを特徴とする耐熱性接結２重織物。
【請求項２】
前記地組織を構成する耐熱性繊維糸は、アラミド繊維、ポリベンズイミダゾール繊維、ポリベンズオキサゾール繊維、ポリベンズチアゾール繊維、ポリアミドイミド繊維、メラミン繊維、ポリイミド繊維及びポリアリレート繊維から選ばれる少なくとも一つの糸である請求項１に記載の耐熱性接結２重織物。
【請求項３】
前記意匠撚糸は、芯糸とループヤーンと押さえ糸で構成される請求項１に記載の耐熱性接結２重織物。
【請求項４】
前記意匠撚糸は、芯糸とループヤーンの上から押さえ糸を、撚り数２００〜６００回／ｍで実撚した構造である請求項１又は３に記載の耐熱性接結２重織物。
【請求項５】
前記ループヤーンは、木綿、レーヨン、麻、羊毛、アクリル、アラミド、ポリベンズイミダゾール、ポリベンズオキサゾール、ポリベンズチアゾール、ポリアミドイミド、メラミン、ポリイミド及びポリアリレートから選ばれる少なくとも一つの繊維糸である請求項３又は４に記載の耐熱性接結２重織物。
【請求項６】
前記ループヤーンは、芯糸に対して１．０１〜１０倍の範囲長い請求項３〜５のいずれかに記載の耐熱性接結２重織物。
【請求項７】
前記芯糸と押さえ糸は、アラミド、ポリベンズイミダゾール、ポリベンズオキサゾール、ポリベンズチアゾール、ポリアミドイミド、メラミン、ポリイミド、ポリアリレート、ポリエステル、ナイロン及びポリオレフィンから選ばれる少なくとも一つの繊維糸である請求項３又は４に記載の耐熱性接結２重織物。
【請求項８】
前記意匠撚糸のループヤーンには低融点熱接着繊維を含む請求項１、３又は４に記載の耐熱性接結２重織物。
【請求項９】
前記意匠撚糸の繊度は、１１８〜１１８１１ｄｔｅｘ（綿番手：０．５〜５０番）の範囲である請求項１〜８のいずれかに記載の耐熱性接結２重織物。
【請求項１０】
前記耐熱性接結２重織物の目付けは、１００〜３０００ｇ／ｍ2の範囲である請求項１〜９のいずれかに記載の耐熱性接結２重織物。
【請求項１１】
前記耐熱性接結２重織物の厚さは０．５〜５ｍｍの範囲である請求項１〜１０のいずれかに記載の耐熱性接結２重織物。
【請求項１２】
請求項１〜１１のいずれかに記載の耐熱性接結２重織物を一部又は全部に含む衣類であって、前記耐熱性繊維糸で構成された地組織層を表面側に配置したことを特徴とする衣類。
【請求項１３】
請求項１〜１１のいずれかに記載の耐熱性接結２重織物を把持面に一体化した手袋であって、前記耐熱性繊維糸で構成された地組織層を表面側に配置したことを特徴とする耐熱性手袋。
【発明の詳細な説明】
【技術分野】
【０００１】
本発明は、断熱性、耐熱性、防炎性、難燃性の高い耐熱性接結２重織物とこれを用いた衣類及び耐熱手袋に関する。
【背景技術】
【０００２】
経糸と緯糸からなる上下２層の地組織層と、前記上下２層の地組織層間を接結糸で連結した接結２重織物は、通常モケット布帛といわれる立毛織物の材料として知られている。すなわち、モケット織物機を用いて製織した後、接結糸をカッティングして２枚のカットパイル織物とし、立毛を整えてカーシート、車両の座席シート、ソファシート等として使用されている（特許文献１〜３）。【０００３】
一方、アーク溶接などの溶接作業、溶鉱炉などの炉前作業、加熱調理などの高熱物体を扱う作業には、安全の面から耐熱服や耐熱手袋が必要である。また、消防服等も耐熱性を要求される。従来から、アラミド繊維、ポリベンズイミダゾール繊維、ポリベンズオキサゾール繊維、ポリベンズアゾール繊維、ポリアミドイミド繊維、メラミン繊維及びポリイミド繊維などの耐熱性繊維を用いて耐熱手袋や消防服を作成することは提案されている（例えば非特許文献１、特許文献１）。非特許文献１には、消防服は防炎性と作業性のためメタ型アラミド繊維を９５％、寸法安定性、収縮率防止のためパラ型アラミド繊維を５％使用することが記載されている。また特許文献４には、アラミド繊維糸単体を用いて手袋を編成し、手のひら部分に合成樹脂を加熱融着することが記載されている。
【特許文献１】特開２００５−１５４９５２号公報
【特許文献２】特開平１０−１３０９９２号公報
【特許文献３】特開平９−２５００５２号公報
【特許文献４】実用新案登録第３０４８６３３号
【非特許文献１】「繊維の百科事典」、丸善、平成１４年３月２５日、６１９頁
【発明の開示】
【０００４】
耐熱手袋としては、従来動物の皮を用いた手袋が使用されているが、指が動かしにくく、作業性に問題があり、かつ汗を吸水する機能もなく、洗濯もできず、使用勝手の悪い材料であった。また、従来の耐熱性繊維糸単体の布帛を用いた手袋は、断熱性に問題があり、例えばアーク溶接でアークが前記手袋に降りかかったとき、肌が火傷するという問題があった。布帛の厚さを大きくすればこの問題は解消されるが、今度は指が動かしにくく作業性に問題が生じ、かつコストが高くなる問題がある。さらに、耐熱性繊維を用いた消防服は、最外層にアルミ箔（コーティングを含む）を形成し、その内部に前記耐熱性繊維単体の布帛を形成し、その内部に断熱のために不織布を配置しており、全体として重量が重くなり、作業に支障が出たり、人体が故障する問題があった。さらに近年は耐熱性及び防護性を備えた衣類も要請されている。
【０００５】
本発明は、前記従来の問題を解決するため、断熱性、耐熱性、防炎性、難燃性、防護性の高い耐熱性接結２重織物とこれを用いた衣類及び耐熱手袋を提供する。
【０００６】
本発明の耐熱性接結２重織物は、経糸と緯糸からなる上下２層の地組織層と、前記上下２層の地組織層間を接結糸で連結した接結２重織物であって、前記上下２層の地組織層のうち少なくとも１層は耐熱性繊維糸で構成し、前記接結糸はループを含む意匠撚糸であることを特徴とする。
【０００７】
本発明の衣類は、前記耐熱性接結２重織物を一部又は全部に含む衣類であって、前記耐熱性繊維糸で構成された地組織層を表面側に配置したことを特徴とする。
【０００８】
本発明の手袋は、前記耐熱性接結２重織物を把持面に一体化した手袋であって、前記耐熱性繊維糸で構成された地組織層を表面側に配置したことを特徴とする。
【図面の簡単な説明】
【０００９】
【図１】図１Ａは本発明で使用する一実施例の意匠撚糸の側面図、図１Ｂは同断面図である。
【図２】図２Ａ−Ｂは本発明の一実施例で使用する接結２重織物の断面組織図である。
【図３】図３Ａ−Ｃは本発明の実施例１〜４の接結２重織物の断面組織図である。
【図４】図４は本発明の一実施例で得られた耐熱手袋の正面図である。
【図５】図５は同、裏面図である。
【発明を実施するための最良の形態】
【００１０】
本発明は、耐熱性繊維と意匠撚糸と含む接結２重織物とし、少なくとも一方の地組織に耐熱性糸を配置し、接結糸として意匠撚糸を使用して多くの空気を含ませることにより、断熱性、耐熱性、防炎性、難燃性、防護性の高い耐熱性布帛とこれを用いた衣類及び耐熱手袋とすることができる。すなわち、意匠撚糸には多数のループが存在するため、これを接結糸に用いた接結２重織物は、地組織間に多くの空気を含ませることができる。空気は断熱性が高いため前記接結２重織物も断熱性が高いものとなる。さらに、一方の面には前記耐熱性繊維が多く存在しているため、この部分で耐熱性、防炎性、難燃性、防護性を発揮する。加えて本発明の耐熱性接結２重織物とこれを用いた衣類及び耐熱性手袋は、通気性があり、作業性も良好で、洗濯することもできる。【００１１】
本発明の接結２重織物とは、接結糸をカットしない２重織物構造の織物をいう。【００１２】
従来のモケット布帛は、接結糸の面がカットパイルとなりシートの表面に配置され、地組織の反対面はシートの裏面となる。これに対して本発明の接結２重織物は、接結糸をカットすることなく断熱層とし、耐熱性糸を経糸と緯糸に配置した地組織の接結糸のない側、すなわち従来のモケット布帛でいうシートの裏面側を表面側（大気側）に配置して使用する。【００１３】
本発明において耐熱性繊維は、融点又は分解点が約３５０℃以上、好ましくは４００℃以上であれば、無機繊維又は有機繊維のいかなるものであってもよい。好ましくはアラミド繊維（パラ系アラミドの融点又は分解点：４８０〜５７０℃、メタ系同：４００〜４３０℃）、ポリベンズイミダゾール繊維（ガラス転移温度：４００℃以上）、ポリ（ｐ−フェニレンベンゾビスオキザール）（ＰＢＯ）等のポリベンズオキサゾール繊維（融点又は分解温度：６５０℃）、ポリ（ｐ−フェニレンベンゾビスチアゾール）（ＰＢＺＴ）等のポリベンズチアゾール繊維（融点又は分解温度：６５０℃）、ポリアミドイミド繊維（融点又は分解温度：３５０℃以上）、メラミン繊維（融点又は分解温度：４００℃以上）、ポリイミド繊維（融点又は分解温度：３５０℃以上）、ポリアリレート繊維（融点又は分解温度：４００℃以上）及び炭素繊維（融点又は分解温度：２０００〜３５００℃）から選ばれる少なくとも一つである。これらの繊維は編物又は織物に加工しやすい。繊度は綿番手で１〜５０番程度が好ましい。単糸で使用することもできるし、複数本引き揃えるか、あるいは合撚して使用できる。【００１４】
前記意匠撚糸は、一例として芯糸とループヤーンと押さえ糸で構成される。さらに好ましくは、前記意匠撚糸は、芯糸とループヤーンの上から押さえ糸を、撚り数２００〜６００回／ｍで実撚した構造である。【００１５】
前記ループヤーンは、木綿、レーヨン、麻、羊毛、アクリル繊維及び前記耐熱性繊維から選ばれる少なくとも一つであることが好ましい。芯糸と押さえ糸は、アラミド、ポリベンズイミダゾール、ポリベンズオキサゾール、ポリベンズチアゾール、ポリアミドイミド、メラミン、ポリイミド、ポリアリレート、ポリエステル、ナイロン及びポリオレフィンから選ばれる少なくとも一つの繊維糸であることが好ましい。さらに好ましい芯糸と押さえ糸は、ポリエステルフィラメント糸又は前記耐熱性繊維である。【００１６】
芯糸に対してループヤーンは１．０１〜１０倍の範囲、好ましくは１．２〜６倍オーバーフィードして作成すると、芯糸の周囲にあらゆる方向にランダムにループが形成できる。芯糸に対してループヤーンをオーバーフィードさせると、オーバーフィードした分、芯糸に対して相対的にループヤーンの方が長くなり、ループを形成するようになる。【００１７】
意匠撚糸の繊度は１１８〜１１８１１ｄｔｅｘ（綿番手：０．５〜５０番）程度が好ましい。単糸で使用することもできるし、複数本引き揃えるか、あるいは合撚して使用できる。前記意匠撚糸のループヤーンには低融点熱接着繊維を含んでもよい。低融点熱接着繊維を含むと意匠撚糸の一体性が良くなりほつれ防止が高く、さらに腰も高くなる。【００１８】
本発明の耐熱性接結２重織物の厚さは０．５ｍｍ以上５ｍｍ以下が好ましく、さらには１ｍｍ以上３ｍｍ以下が好ましい。前記織物の厚さは、接結糸の接結長さを調整するによって目的とする厚さに制御できる。【００１９】
前記耐熱性接結２重織物の単位面積あたりの重量（目付け）は、１００〜３０００ｇ／ｍ2の範囲が好ましく、さらに３００〜２０００ｇ／ｃｍ2の範囲、とくに４００〜１５００ｇ／ｃｍ2の範囲が好ましい。厚さ及び単位面積あたりの重量が前記の範囲であると、熱遮断性に加えて耐燃焼性も向上する。【００２０】
本発明の耐熱性接結２重織物は、耐熱性繊維糸で構成された地組織層と、多数のループが存在する意匠撚糸で構成した接結糸により、断熱性及び耐熱性が相乗的に高くなる。また、外側に配置される耐熱繊維糸により防護性も良好となる。用途としては、例えば飛行機乗務員、消防隊員、警察官、自衛隊員等の制服、ジャンパー、コート、ベスト等の外衣類、腕カバー、前掛け、防護頭巾、消防服、防護服、作業服、防火布、飛行機、自動車、電車等の内装材に有用である。また、アーク溶接などの溶接作業、溶鉱炉などの炉前作業、加熱調理、消火作業、エンジン補修などの高熱物体を扱う作業に使用する耐熱手袋としても有用である。【００２１】
以下図面を用いて説明する。図１Ａは本発明で使用する一実施例の意匠撚糸１の側面図、図１Ｂは同断面図である。この意匠撚糸１は、芯糸２とループヤーン３とその上からの押さえ糸４で構成され、ループヤーン３は木綿又はウール等の天然繊維の例である。ループヤーン３には低融点繊維を含ませてもよい。低融点繊維は合糸、混繊、混紡等により天然繊維に含ませる。天然繊維に対する低融点繊維の混合率は１０〜３０重量％の範囲が好ましい。【００２２】
図２Ａ−Ｂは本発明の一実施例で使用する耐熱性接結２重織物の組織図である。図２Ａに示すように、上の地組織１０は耐熱性繊維糸からなる経糸１１，１２と緯糸１３で形成される。下の地組織２０は耐熱性繊維糸からなる経糸２１，２２と緯糸２３で形成される。上下の地組織は、平織、斜文織、朱子織、又はこれらの変化織、サテン等の変り織、紋織等の織物組織を採用できる。【００２３】
上下の地組織１０，２０の間を、図２Ｂに示すように意匠撚糸１ａ，１ｂからなる接結糸３０で連結させる。接結糸３０はドビー、ジャカード等により上下の地組織の緯糸１３，２３に絡めるか又は挿入する。このようにして耐熱性接結２重織物を形成する。意匠撚糸には多数のループが存在するため、これを接結糸に用いた接結２重織物は、地組織間に多くの空気を含ませることができ、断熱効果を発揮できる。また、意匠撚糸には多数のループが存在するため、嵩高になっており、上下の地組織を手で押さえたときに斜め方向につぶれることはなく、通常の厚手織物の感触が得られる。【００２４】
前記においては、上下の地組織１０，２０を耐熱性繊維糸で形成したが、どちらか一方の地組織のみを耐熱性糸で形成しても良い。一方の地組織のみを耐熱性糸で形成する場合は、他方の地組織を意匠撚糸で形成しても良いし、通常の織物に使用される天然繊維、合成繊維、これらの混紡品の紡績糸、フィラメント糸、又は紡績糸とフィラメント糸の撚糸で形成しても良い。【００２５】
耐熱性繊維糸１１，１２，１３は表面に配置され、意匠撚糸１ａ，１ｂは織物内部に配置される。意匠撚糸１ａ，１ｂには多数のループ３（図１Ａ，図１Ｂ）が突出しており、空隙を多く含み、断熱作用を発揮する。表面には耐熱性繊維糸１１，１２，１３が存在するので、耐熱性、防炎性、難燃性を発揮する。耐熱性繊維糸１１，１２，１３側表面にも多少のループ３は突出するが、耐熱性にはあまり影響しない。むしろ炎を受けたり、高温の物体を触ったとき、耐熱性繊維糸１１，１２，１３側表面のループ３は焦げるので、作業者は危険を感ずることができる。
【実施例】
【００２６】
以下実施例を用いて、さらに本発明を具体的に説明する。本発明は下記の実施例に限定されるものではない。【００２７】
（実施例１）
（１）意匠撚糸の製造
芯糸及び押さえ糸としてポリエステルマルチフィラメント、ウーリー加工糸（東レ社製）、トータル繊度１６７ｄｔｅｘ（１５０デニール）、フィラメント数９６本を１本使用した。【００２８】
ループヤーンとして木綿糸１９６．９ｄｔｅｘ（綿番手：３０番）単糸を４本と、低融点熱接着繊維糸（低融点ナイロン、融点１１０〜１１３℃、東レ社製商品名“エルダー”）１１０ｄｔｅｘを２本使用した。【００２９】
芯糸に対してループヤーンをオーバーフィード率１．５〜２．０倍で供給して絡みつけ、絡みつけと同時にその上から押さえ糸を撚り数を２００〜６００回／ｍで実撚を掛けた。得られた意匠撚糸は、図１Ａ−Ｂに示すとおりであり、ループの平均突出長さ３ｍｍ、１インチあたり平均２０〜３０個のループが３６０°の角度であらゆる角度に突出していた。この意匠撚糸の繊度は１００７．６ｄｔｅｘであった。【００３０】
（２）耐熱性繊維糸の準備
市販の帝人社製商品名“コーネックス”（メタ系アラミド繊維）の紡績糸、繊度：２９５．３ｄｔｅｘ（綿番手：２０番）を双糸で使用した。【００３１】
（３）接結２重織物の製織
モケット織物機を使用し、前記耐熱性繊維糸を経糸密度（上下組織）各４０本／２．５４ｃｍ、緯糸密度（上下組織）各３０本／２．５４ｃｍで打ち込み、上下の地組織を図２Ａに示すように平組織に製織した。得られた織物を１１０℃で、４０分間ヒートセットした。【００３２】
上下の地組織間を連結する接結糸として前記意匠撚糸を使用し、図３Ａに示す接結糸１ａ，１ｂのように配置した。得られた接結２重織物３１の厚さは約３ｍｍ、目付けは１ｋｇ／ｍ2であった。この織物は、人力によるカッターナイフでは切断できず、突き破ることもできなかったことから、防護性もあることが確認できた。【００３３】
（４）手袋の編成と耐熱性試験
前記で得られた接結２重織物の耐熱性を評価するために、丸編み機を使用してニットを編成し、得られたニットを手袋に縫製した。ニットは前記耐熱性繊維糸を６０重量％、前記意匠撚糸を４０重量％の割合で使用して編成した。編み物構造は両面編み物とし、耐熱性繊維糸は表面側に配置し、意匠撚糸は裏面側に配置し、ループは裏面側に主として存在しているが、一部は表面側にも露出していた。図４〜５に示すように、この手袋４０の掌部（把持部）４１と各指の先端部４２〜４６に前記接結２重織物を縫製により一体化した。【００３４】
得られた手袋の掌部にニッケルバーナーの約８００℃の炎を２分間当てても燃焼せず、表面はうっすらと焦げるが内部に熱は感じなかった。また、４００℃の加熱物体をつかむ作業をしても熱さは感じられず、焦げも発生しなかった。このことから難燃性と耐熱性を確認できた。【００３５】
また、アーク溶接作業に使用したところ、熱さは感じず、溶接の火花（約１２００℃）がかかっても熱くなく、薄くて作業動作を損なうことがなく、通気性もあり、作業性はきわめて良かった。作業後の洗濯もすることができ、繰り返し使用ができた。【００３６】
また、燃焼炉でピザパイを焼く加熱調理作業に使用したところ、同様に断熱性が高く、耐熱性、防炎性、難燃性、通気性があり、作業性も良好で、洗濯もできることから、衛生性も良好であった。【００３７】
前記接結２重織物と他の物質との熱伝導率を測定すると表１のとおりとなった。熱伝導率は大阪府立産業技術総合研究所のＫＥＳ−Ｆ７（サーモラボ）装置で測定した。【００３８】
【表１】
2008075505.tif 000003
表１から明らかなとおり、本発明の実施例１の接結２重織物は熱伝導率が低かった。【００３９】
次に本発明の実施例１の接結２重織物を用いて切創強さを測定した。切創強さは、ＪＩＳ−１０９６破裂強さＢ法に規定されている「定速伸長計法試験」に準じ、押し棒先端にナイフ(OLFA SDS-7)を取り付け、ナイフ速度2cm/minでナイフがサンプルを突き切る時の強さを測定した。比較例として切創性が良いといわれている市販の耐熱用皮手袋を測定した。結果を表２に示す。【００４０】
【表２】
2008075505.tif 000004
表２に示すように本発明の実施例１で得られた接結２重織物の切創強さは、市販の耐熱用皮手袋よりはるかに高かった。【００４１】
（実施例２）
意匠撚糸のループヤーンとして、木綿糸１９６．９ｄｔｅｘ（綿番手：３０番）単糸を２本とし、低融点熱接着繊維糸（低融点ナイロン、融点１１０〜１１３℃、東レ社製商品名“エルダー”）１１０ｄｔｅｘを１本とした以外は、実施例１と同様に製織した。得られた接結２重織物の厚さは約２ｍｍ、目付けは６００ｇ／ｍ2であった。風合いは、実施例１の織物に比べて柔軟であった。この織物も実施例１と同様の防護性が認められた。【００４２】
この接結２重織物を実施例１と同様に手袋の掌部と指部に縫製により一体化して耐熱性を調べたところ、実施例１と同様に断熱性、耐熱性、防炎性、難燃性、通気性、作業性も良好で、洗濯もでき、衛生性も良好であった。【００４３】
（実施例３）
実施例２と同じ意匠撚糸を使用し、織物構造を図３Ｂに示すように接結糸１ａ，１ｂを上下地組織の緯糸に一本置きに配置した以外は、実施例１と同様に製織した。得られた接結２重織物３２の厚さは約１．５ｍｍ、目付けは５５０ｇ／ｍ2であった。風合いは、実施例１の織物に比べて柔軟であった。この織物も実施例１と同様の防護性が認められた。【００４４】
この接結２重織物を実施例１と同様に手袋の掌部と指部に縫製により一体化して耐熱性を調べたところ、実施例１と同様に断熱性、耐熱性、防炎性、難燃性、通気性、作業性も良好で、洗濯もでき、衛生性も良好であった。【００４５】
（実施例４）
実施例２と同じ意匠撚糸を使用し、織物構造を図３Ｃに示すように接結糸１ａ，１ｂを上下地組織の緯糸にＷとなるように配置した以外は、実施例２と同様に製織した。得られた接結２重織物３３の厚さは約１．５ｍｍ、目付けは５００ｇ／ｍ2であった。風合いは、実施例３の織物に比べてさらに柔軟であった。この織物も実施例１と同様の防護性が認められた。【００４６】
この接結２重織物を実施例１と同様に手袋の掌部と指部に縫製により一体化して耐熱性を調べたところ、実施例１と同様に断熱性、耐熱性、防炎性、難燃性、通気性、作業性も良好で、洗濯もでき、衛生性も良好であった。【００４７】
さらに、得られた接結２重織物３３を使用して紳士用ジャケットに縫製した。このジャケットは厚手のウール服と同様の重量感と厚み感があり、着心地は良く、耐熱性と防護性が要求される飛行機乗務員、消防隊員、警察官、自衛隊員等の制服に好適であることがわかった。【００４８】
（比較例１）
実施例１の手袋生地を使用し、実施例１同じ掌部と指部の位置に厚さ２ｍｍの牛皮革を縫製により一体した。そして耐熱性を調べたところ、４００℃の加熱物体で焦げて発煙し、耐熱性は低かった。また、蒸れもあり、着用感も悪く、洗濯ができないことから衛生性にも問題があった。さらに実施例１と同じカッターで簡単に切れてしまい、防護性は認められなかった。
【産業上の利用可能性】
【００４９】
本発明の耐熱性接結２重織物の用途としては、例えば飛行機乗務員、消防隊員、警察官、自衛隊員等の制服、ジャンパー、コート、ベスト等の外衣類、腕カバー、前掛け、防護頭巾、消防服、防護服、作業服、防火布、飛行機、自動車、電車等の内装材に有用である。また、アーク溶接などの溶接作業、溶鉱炉などの炉前作業、加熱調理、消火作業、エンジン補修などの高熱物体を扱う作業に使用する耐熱手袋としても有用である。
【図１】
2008075505.tif 000005
【図２】
2008075505.tif 000006
【図３】
2008075505.tif 000007
【図４】
2008075505.tif 000008
【図５】
2008075505.tif 000009
【国際調査報告】
2008075505.tif 000010
2008075505.tif 000011
2008075505.tif 000012
2008075505.tif 000013